(57)【要約】【課題】液晶性組成物を、所定の平均チルト角を有するハイブリッド配向を形成する方法を提供する。【解決手段】（Ｉ）重合性基を少なくとも１つ以上有する液晶性高分子化合物、（II）重合性基を少なくとも２個以上有する化合物および（III）反応開始剤を含む液晶性組成物、あるいは必要に応じてさらに（IV）（メタ）アクリロイル基と異なる重合性基と（メタ）アクリロイル基とを有する化合物を含む液晶性組成物を用い、該液晶性組成物の（Ｉ）液晶性高分子化合物と（II）重合性基を少なくとも２個以上有する化合物との組成比率を制御することにより所望の平均チルト角を有するハイブリッド配向を形成する。【選択図】図１
2008145836.tif 000002
【特許請求の範囲】
【請求項１】
（Ｉ）重合性基を少なくとも１つ以上有する液晶性高分子化合物、（II）重合性基を少なくとも２個以上有する化合物および（III）反応開始剤を含む液晶性組成物、あるいは必要に応じてさらに（IV）（メタ）アクリロイル基と異なる重合性基と（メタ）アクリロイル基とを有する化合物を含む液晶性組成物を熱処理してハイブリッド配向を形成する方法であって、（Ｉ）液晶性高分子化合物と（II）重合性基を少なくとも２個以上有する化合物との組成比率を制御することにより所望の平均チルト角を有するハイブリッド配向を形成する方法。
【請求項２】
前記の成分（Ｉ）、（II）および（IV）の重合性基がカチオン重合性基であることを特徴とする請求項１に記載の方法。
【請求項３】
カチオン重合性基がオキセタニル基であることを特徴とする請求項２に記載の方法。
【請求項４】
前記反応開始剤が光カチオン発生剤または熱カチオン発生剤であることを特徴とする請求項１〜３のいずれかに記載の方法。
【請求項５】
前記（Ｉ）の液晶性高分子化合物が主鎖型液晶性高分子化合物であることを特徴とする請求項１〜４のいずれかに記載の方法。
【請求項６】
前記（Ｉ）の液晶性高分子化合物が式（１）で表される側鎖型液晶性高分子化合物であることを特徴とする請求項１〜４のいずれかに記載の方法。
【化１】
2008145836.tif 000031
（式（１）において、Ｒ１は、それぞれ独立に、水素またはメチル基を表し、Ｒ２は、それぞれ独立に、水素、メチル基、エチル基、プロピル基、ブチル基、ペンチル基、ヘキシル基、ヘプチル基、オクチル基、ノニル基、デシル基、ドデシル基、メトキシ基、エトキシ基、プロポキシ基、ブトキシ基、ペンチルオキシ基、ヘキシルオキシ基、ヘプチルオキシ基、オクチルオキシ基、デシルオキシ基、ドデシルオキシ基、シアノ基、ブロモ基、クロロ基、フルオロ基またはカルボキシル基を表し、Ｒ３は、それぞれ独立に、水素、メチル基またはエチル基を表し、Ｒ４は、炭素数１から２４までの炭化水素基または炭素数１から２４までのフルオロアルキル基を表し、Ｌ１は、それぞれ独立に、単結合、−Ｏ−、−Ｏ−ＣＯ−、−ＣＯ−Ｏ−、−ＣＨ＝ＣＨ−または−Ｃ≡Ｃ−を表し、ｐは、１から１０までの整数を表し、ｑは、０から１０までの整数を表し、ａ、ｂ、ｃ、ｄ、ｅおよびｆは、ポリマー中の各ユニットのモル比（ａ＋ｂ＋ｃ＋ｄ＋ｅ＋ｆ＝１．０、ただし、ｃ＋ｄ＋ｅ≠０である）を表す。）
【請求項７】
前記（II）の重合性基を少なくとも２個以上有する化合物が、下記一般式（２）で表されるジオキセタン化合物であることを特徴とする請求項１〜６のいずれかに記載の方法。
【化２】
2008145836.tif 000032
（式（２）において、Ｒ５は、それぞれ独立に、水素、メチル基またはエチル基を表し、Ｌ２は、それぞれ独立に、単結合または−（ＣＨ２）ｎ−（ｎは１〜１２の整数）を表し、Ｘ１は、それぞれ独立に、単結合、−Ｏ−、−Ｏ−ＣＯ−または−ＣＯ−Ｏ−を表し、Ｍ１は、式（３）または式（４）で表されるいずれかであり、式（３）および式（４）中のＰ１は、それぞれ独立に、式（５）から選ばれる基を表し、Ｐ２は式（６）から選ばれる基を表し、Ｌ３は、それぞれ独立に、単結合、−ＣＨ＝ＣＨ−、−Ｃ≡Ｃ−、−Ｏ−、−Ｏ−ＣＯ−または−ＣＯ−Ｏ−を表す。）
−Ｐ１−Ｌ３−Ｐ２−Ｌ３−Ｐ１−      （３）
−Ｐ１−Ｌ３−Ｐ１−                  （４）
【化３】
2008145836.tif 000033
【化４】
2008145836.tif 000034
（式（５）および式（６）において、Ｅｔはエチル基を、ｉＰｒはイソプロピル基を、ｎＢｕはノルマルブチル基を、ｔＢｕはターシャリーブチル基をそれぞれ表す。）
【請求項８】
（Ｉ）重合性基を少なくとも１つ以上有する液晶性高分子化合物、（II）重合性基を少なくとも２個以上有する化合物および（III）反応開始剤を含む液晶性組成物、あるいは必要に応じてさらに（IV）（メタ）アクリロイル基と異なる重合性基と（メタ）アクリロイル基とを有する化合物を含む液晶性組成物を配向基板上に展開し、熱処理を行いハイブリッド配向を形成させた後、光照射および／または加熱処理により当該配向状態を固定化して液晶フィルムを製造する方法であって、当該液晶性組成物の（Ｉ）液晶性高分子化合物と（II）重合性基を少なくとも２個以上有する化合物との組成比率を制御することにより所望の平均チルト角を有するハイブリッド配向を形成させることを特徴とする液晶フィルムの製造方法。
【発明の詳細な説明】
【技術分野】
【０００１】
本発明は、所望の平均チルト角を有するハイブリッド配向の形成方法および液晶フィルムの製造方法に関する。
【背景技術】
【０００２】
近年、液晶材料を光学用途に適用するための研究開発が活発に行われており、液晶材料を配向してフィルム化した位相差フィルムは、液晶ディスプレイの色補償用途や視野角拡大用途などに実用化されている。
前記の位相差フィルムにおける液晶の配向形態（相）には液晶状態における自己秩序化により、ネマチック、ねじれネマチック、スメクチック、コレステリック、キラルスメクチックなどの相が知られており、また液晶を配向させる基板面への液晶分子の配列によりホモジニアス、ホメオトロピック、チルト、ハイブリッドなどの配向も知られている。
これらの相および配向を適宜組み合わせることにより得られる各種の位相差フィルムは、液晶表示装置の性能向上、例えば視野角拡大、色補償や輝度向上等に多大の寄与をしている（例えば、特許文献１〜３参照。）。
ＴＮ型やＥＣＢ型等の各種液晶セルに、ハイブリッド配向した位相差フィルムを用いて視野角を拡大することができることは、前記の特許文献から公知である。
【０００３】
視野角拡大効果を実現するためのハイブリッド配向した液晶層を有する位相差フィルムは、当該液晶層の平均チルト角が重要であり、適切でない平均チルト角を有するハイブリッド配向した液晶層を有する位相差フィルムを用いると、視野角拡大の効果は少なく、このハイブリッド配向の平均チルト角は所望の角度から数度ずれただけでも視野角拡大の効果が著しく減少する。
このため、ハイブリッド配向の平均チルト角を所望の角度に制御する方法が検討されており、その方法として、例えば、所望の平均チルト角となるような配向膜用ポリマーを選定する（特許文献４）、配向膜となる材料の塗布溶液に四級アンモニウム塩化合物を添加する（特許文献５）、光反応性ポリマーからなる配向膜と偏光紫外線との組み合わせ（特許文献６）や、さらには異なる配向性を示す液晶性高分子化合物を混合する（特許文献７）等が知られているが、改良すべき問題がある。
例えば、配向膜用ポリマーを選定する方法では、所望の平均チルト角を実現できる配向膜用ポリマーが必ずしも見つかるとは限らない、四級アンモニウム塩を添加する方法は、イオン性化合物が存在するため液晶によっては配向異常を来たしたり溶解可能な溶媒が少ない、偏光紫外線を用いる方法では、安定に広い面積へ照射可能な偏光紫外線発生方法がない、などの課題がある。
このため、各種液晶セルに適した平均チルト角を有するハイブリッド配向した液晶フィルムを安定に製造できる手段が求められている。
【特許文献１】特開平０６−３４７７４２号公報
【特許文献２】特開平０７−２０４３４号公報
【特許文献３】特開平０７−１４０３２６号公報
【特許文献４】特開２００１−０９１７４２号公報
【特許文献５】特開２００２−０６２５３１号公報
【特許文献６】特開２００２−２１４６１０号公報
【特許文献７】特開平０８−００５８３８号公報
【発明の開示】
【発明が解決しようとする課題】
【０００４】
本発明は、上記課題を解決した液晶性組成物のハイブリッド配向の平均チルト角の制御が容易に行える方法と該方法を用いた液晶フィルムの製造方法を提供するものである。
【課題を解決するための手段】
【０００５】
本発明は、上記課題を鑑みてなされたものであり、液晶性組成物をハイブリッド配向させるにあたり、構成成分である液晶性高分子化合物と重合性基を少なくとも２個以上有する化合物との組成比率を制御することにより、平均チルト角が容易に制御でき、所望の平均チルト角を有するハイブリッド配向を形成できることを見出したものである。
【０００６】
すなわち本発明は、（Ｉ）重合性基を少なくとも１つ以上有する液晶性高分子化合物、（II）重合性基を少なくとも２個以上有する化合物および（III）反応開始剤を含む液晶性組成物、あるいは必要に応じてさらに（IV）（メタ）アクリロイル基と異なる重合性基と（メタ）アクリロイル基とを有する化合物を含む液晶性組成物を熱処理してハイブリッド配向を形成する方法であって、（Ｉ）液晶性高分子化合物と（II）重合性基を少なくとも２個以上有する化合物との組成比率を制御することにより所望の平均チルト角を有するハイブリッド配向を形成する方法に関する。
また本発明は、前記の成分（Ｉ）、（II）および（IV）の重合性基がカチオン重合性基であることを特徴とする前記記載の方法に関する。
また本発明は、前記カチオン重合性基がオキセタニル基であることを特徴とする前記記載の方法に関する。
また本発明は、前記反応開始剤が光カチオン発生剤または熱カチオン発生剤であることを特徴とする前記記載の方法に関する。
また本発明は、前記（Ｉ）の液晶性高分子化合物が主鎖型液晶性高分子化合物であることを特徴とする前記記載の方法に関する。
【０００７】
また本発明は、前記（Ｉ）の液晶性高分子化合物が式（１）で表される側鎖型液晶性高分子化合物であることを特徴とする前記記載の方法に関する。
【化５】
2008145836.tif 000003
（式（１）において、Ｒ１は、それぞれ独立に、水素またはメチル基を表し、Ｒ２は、それぞれ独立に、水素、メチル基、エチル基、プロピル基、ブチル基、ペンチル基、ヘキシル基、ヘプチル基、オクチル基、ノニル基、デシル基、ドデシル基、メトキシ基、エトキシ基、プロポキシ基、ブトキシ基、ペンチルオキシ基、ヘキシルオキシ基、ヘプチルオキシ基、オクチルオキシ基、デシルオキシ基、ドデシルオキシ基、シアノ基、ブロモ基、クロロ基、フルオロ基またはカルボキシル基を表し、Ｒ３は、それぞれ独立に、水素、メチル基またはエチル基を表し、Ｒ４は、炭素数１から２４までの炭化水素基または炭素数１から２４までのフルオロアルキル基を表し、Ｌ１は、それぞれ独立に、単結合、−Ｏ−、−Ｏ−ＣＯ−、−ＣＯ−Ｏ−、−ＣＨ＝ＣＨ−または−Ｃ≡Ｃ−を表し、ｐは、１から１０までの整数を表し、ｑは、０から１０までの整数を表し、ａ、ｂ、ｃ、ｄ、ｅおよびｆは、ポリマー中の各ユニットのモル比（ａ＋ｂ＋ｃ＋ｄ＋ｅ＋ｆ＝１．０、ただし、ｃ＋ｄ＋ｅ≠０である）を表す。）
【０００８】
また本発明は、前記（II）の重合性基を少なくとも２個以上有する化合物が、下記一般式（２）で表されるジオキセタン化合物であることを特徴とする前記記載の方法に関する。
【化６】
2008145836.tif 000004
（式（２）において、Ｒ５は、それぞれ独立に、水素、メチル基またはエチル基を表し、Ｌ２は、それぞれ独立に、単結合または−（ＣＨ２）ｎ−（ｎは１〜１２の整数）を表し、Ｘ１は、それぞれ独立に、単結合、−Ｏ−、−Ｏ−ＣＯ−または−ＣＯ−Ｏ−を表し、Ｍ１は、式（３）または式（４）で表されるいずれかであり、式（３）および式（４）中のＰ１は、それぞれ独立に、式（５）から選ばれる基を表し、Ｐ２は式（６）から選ばれる基を表し、Ｌ３は、それぞれ独立に、単結合、−ＣＨ＝ＣＨ−、−Ｃ≡Ｃ−、−Ｏ−、−Ｏ−ＣＯ−または−ＣＯ−Ｏ−を表す。）
−Ｐ１−Ｌ３−Ｐ２−Ｌ３−Ｐ１−      （３）
−Ｐ１−Ｌ３−Ｐ１−                  （４）
【化７】
2008145836.tif 000005
【化８】
2008145836.tif 000006
（式（５）および式（６）において、Ｅｔはエチル基を、ｉＰｒはイソプロピル基を、ｎＢｕはノルマルブチル基を、ｔＢｕはターシャリーブチル基をそれぞれ表す。）
【０００９】
また本発明は、（Ｉ）重合性基を少なくとも１つ以上有する液晶性高分子化合物、（II）重合性基を少なくとも２個以上有する化合物および（III）反応開始剤を含む液晶性組成物、あるいは必要に応じてさらに（IV）（メタ）アクリロイル基と異なる重合性基と（メタ）アクリロイル基とを有する化合物を含む液晶性組成物を配向基板上に展開し、熱処理を行いハイブリッド配向を形成させた後、光照射および／または加熱処理により当該配向状態を固定化して液晶フィルムを製造する方法であって、当該液晶性組成物の（Ｉ）液晶性高分子化合物と（II）重合性基を少なくとも２個以上有する化合物との組成比率を制御することにより所望の平均チルト角を有するハイブリッド配向を形成させることを特徴とする液晶フィルムの製造方法に関する。
【発明の効果】
【００１０】
本発明の方法により、所望の平均チルト角を有するハイブリッド配向を容易に形成することができるため、各種液晶セルに適した平均チルト角を有するハイブリッド配向した液晶フィルムを安定に製造提供することが可能となる。
【発明を実施するための最良の形態】
【００１１】
以下、本発明を詳細に説明する。
まず、本発明において、ハイブリッド配向および平均チルト角は次の意味を有する。
ハイブリッド配向とは、液晶分子がネマチック配向しており、このときの液晶分子のダイレクターとフィルム平面のなす角がフィルム上面と下面とで異なった配向形態を言う。したがって、上面界面近傍と下面界面近傍とで該ダイレクターとフィルム平面との成す角度が異なっていることから、該フィルムの上面と下面との間では該角度が連続的に変化しているものといえる。
【００１２】
また本発明でいう平均チルト角とは、液晶フィルムの膜厚方向における液晶分子のダイレクターとフィルム平面との成す角度の平均値を意味するものである。本発明に供される液晶フィルムは、フィルムの一方の界面付近ではダイレクターとフィルム平面との成す角度が、絶対値として通常２０度〜９０度、好ましくは３０度〜７０度の角度をなしており、当該面の反対においては、絶対値として通常０度〜２０度、好ましくは０度〜１０度の角度を成しており、その平均チルト角は、絶対値として通常５度〜５０度、好ましくは１０度〜４５度、さらに好ましくは１５度〜４５度である。なお、液晶性組成物、また後述する配向基板の配向能や配向能を付与する操作等の組み合わせによっては、フィルム界面で液晶分子が一定角度（プレチルト角）で立ち上がった状態で配向することがあるが、本発明にいう前記の平均チルト角はこのプレチルト角を含むものである。
なお、本発明にいうネマチック配向をとる液晶とは、分子長軸が一様な方向を向いている、配向秩序のみを持つ液晶状態であり、分子の重心に関する長距離秩序はなく液体と同じであるホモジニアス配向を示すものをいう。
【００１３】
本発明の液晶性組成物とは、当該組成物が液晶性を示せばよく、液晶性組成物を構成する個々の成分が総て液晶性を示す必要はない。
液晶性組成物を構成する第１の成分（Ｉ）は、少なくとも１つ以上の重合性基を有する液晶性高分子化合物である。
高分子液晶の形態としては、棒状でも円盤状であってもよいが、棒状の高分子液晶が好ましい。
前記の重合性基としては、ラジカル重合性、カチオン重合性、アニオン重合性のいずれの基であってもよく、例えば、ビニル基、アクリロイル基、メタクリロイル基、ビニルオキシ基、エポキシ基、オキセタニル基等を挙げることができるが、カチオン重合性基が好ましく、中でもオキセタニル基が好ましい。
また、他に前記液晶性高分子化合物と混和しうる非液晶性の高分子化合物や各種の添加剤、例えば界面活性剤、レベリング剤、消泡剤、酸化防止剤、染料、顔料等を本発明の主旨を逸脱しない範囲で添加することができる。
【００１４】
前記の液晶性高分子化合物は、主鎖型と側鎖型とに大別されるが、いずれであっても本発明を損なわない範囲であれば使用することができる。
主鎖型液晶性高分子化合物としては、いずれも液晶性を示すポリエステル、ポリエステリアミド、ポリアミド、ポリカーボネート等が例示されるが、なかでも合成の容易さ、配向性、ガラス転移点などの面から液晶性ポリエステルが好ましく、カチオン重合性基を結合した主鎖型液晶性ポリエステルが特に好ましい。
【００１５】
主鎖型液晶性ポリエステルは、芳香族ジオール単位（以下、構造単位（Ａ）という。）、芳香族ジカルボン酸単位（以下、構造単位（Ｂ）という。）および芳香族ヒドロキシカルボン酸単位（以下、構造単位（Ｃ）という。）のうち少なくとも２種を必須単位として含む主鎖型液晶性ポリエステルであって、主鎖末端の少なくとも一方にカチオン重合性基を有する構造単位を含むことを特徴とする主鎖型液晶性ポリエステルである。
以下、構造単位（Ａ）、（Ｂ）および（Ｃ）に付いて説明する。
【００１６】
構造単位（Ａ）を導入するための化合物としては、特にカテコール、レゾルシン、ヒドロキノン等若しくはそれらの置換体、４，４’―ビフェノール、２，２’，６，６’−テトラメチル−４，４’−ビフェノールおよび２，６−ナフタレンジオール等が挙げられる。より具体的には、カテコール、レゾルシン、ヒドロキノン等若しくはそれらの置換体としては、下記一般式（ａ）で表される化合物が好ましく、特に下記式（ａ’）で表される化合物が好ましい。
【００１７】
【化９】
2008145836.tif 000007
【化１０】
2008145836.tif 000008
【００１８】
ただし、上記式（ａ）および（ａ’）中の−Ｘは、−Ｈ，−ＣＨ３，−Ｃ２Ｈ５，−ＣＨ２ＣＨ２ＣＨ３，−ＣＨ（ＣＨ３）２，−ＣＨ２ＣＨ２ＣＨ２ＣＨ３，−ＣＨ２ＣＨ（ＣＨ３）ＣＨ３，−ＣＨ（ＣＨ３）ＣＨ２ＣＨ３，−Ｃ（ＣＨ３）３，−ＯＣＨ３，−ＯＣ２Ｈ５，−ＯＣ６Ｈ５，−ＯＣＨ２Ｃ６Ｈ５，−Ｆ，−Ｃｌ，−Ｂｒ，−ＮＯ２または−ＣＮのいずれかの基を表す。
【００１９】
構造単位（Ｂ）を導入するための化合物としてはテレフタル酸、イソフタル酸、フタル酸等若しくはそれらの置換体、４，４'−スチルベンジカルボン酸若しくはその置換体、２，６−ナフタレンジカルボン酸および４，４'−ビフェニルジカルボン酸等が挙げられる。好ましくは、テレフタル酸、イソフタル酸、フタル酸等若しくはそれらの置換体であり、より具体的は、下記一般式（ｂ）で表される化合物が好ましい。
【００２０】
【化１１】
2008145836.tif 000009
【００２１】
ただし、式（ｂ）中の−Ｘは、−Ｈ，−ＣＨ３，−Ｃ２Ｈ５，−ＣＨ２ＣＨ２ＣＨ３，−ＣＨ（ＣＨ３）２，−ＣＨ２ＣＨ２ＣＨ２ＣＨ３，−ＣＨ２ＣＨ（ＣＨ３）ＣＨ３，−ＣＨ（ＣＨ３）ＣＨ２ＣＨ３，−Ｃ（ＣＨ３）３，−ＯＣＨ３，−ＯＣ２Ｈ５，−ＯＣ６Ｈ５，−ＯＣＨ２Ｃ６Ｈ５，−Ｆ，−Ｃｌ，−Ｂｒ，−ＮＯ２または−ＣＮのいずれかの基を表す。
【００２２】
さらに構造単位（Ｃ）を導入するための化合物としては、ヒドロキシ安息香酸若しくはその置換体、４'−ヒドロキシ−４−ビフェニルカルボン酸若しくはその置換体、４'−ヒドロキシ−４−スチルベンカルボン酸若しくはその置換体、６−ヒドロキシ−２−ナフトエ酸および４−ヒドロキシ桂皮酸等が挙げられる。より具体的には、ヒドロキシ安息香酸およびその置換体、４'−ヒドロキシ−４−ビフェニルカルボン酸若しくはその置換体、４'−ヒドロキシ−４−スチルベンカルボン酸若しくはその置換体が好ましく、特に下記一般式（ｃ）で表される化合物が好ましい。
【００２３】
【化１２】
2008145836.tif 000010
【００２４】
ただし、式（ｃ）中の−Ｘ、−Ｘ１および−Ｘ２は、それぞれ個別に、−Ｈ，−ＣＨ３，−Ｃ２Ｈ５，−ＣＨ２ＣＨ２ＣＨ３，−ＣＨ（ＣＨ３）２，−ＣＨ２ＣＨ２ＣＨ２ＣＨ３，−ＣＨ２ＣＨ（ＣＨ３）ＣＨ３，−ＣＨ（ＣＨ３）ＣＨ２ＣＨ３，−Ｃ（ＣＨ３）３，−ＯＣＨ３，−ＯＣ２Ｈ５，−ＯＣ６Ｈ５，−ＯＣＨ２Ｃ６Ｈ５，−Ｆ，−Ｃｌ，−Ｂｒ，−ＮＯ２または−ＣＮのいずれかの基を表す。
【００２５】
主鎖型液晶性ポリエステルは、構造単位として、（Ａ）芳香族ジオール単位、（Ｂ）芳香族ジカルボン酸単位、および（Ｃ）芳香族ヒドロキシカルボン酸単位のうちから少なくとも２種と、さらに主鎖末端の少なくとも一方にカチオン重合性基を有する構造単位（以下、構造単位（Ｄ）という。）を必須の構造単位として含み、かつサーモトロピック液晶性を示すものであればよく、他の構造単位はこれら条件を満足する限り特に限定されるものではない。
【００２６】
主鎖型液晶性ポリエステルを構成する構造単位（Ａ）、（Ｂ）および（Ｃ）の全構造単位に占める割合は、構造単位（Ａ）、（Ｂ）および（Ｃ）がジオールあるいはジカルボン酸あるいはヒドロキシカルボン酸として全モノマーの仕込み量に対して占める重量和の比率で表した場合、通常２０〜９９％、好ましくは３０〜９５％、特に好ましくは４０〜９０％の範囲である。２０％より少ない場合には液晶性を発現する温度領域が極端に狭くなるおそれがあり、また９９％を越える場合には、本発明の主鎖型液晶性ポリエステルに必須なカチオン重合性基を有する単位が相対的に少なくなり、配向保持能、機械的強度の向上が得られない恐れがあり、どちらの場合も好ましくない。
【００２７】
次にカチオン重合性基を有する構造単位（Ｄ）について説明する。カチオン重合性基としては、エポキシ基、オキセタニル基、およびビニルオキシ基からなる群から選ばれる官能基が好ましく、特にオキセタニル基が好ましい。構造単位（Ｄ）を導入するための化合物としては、下記の一般式（ｄ）に示すごとく、フェノール性水酸基あるいはカルボキシル基を有する芳香族化合物に、エポキシ基、オキセタニル基、およびビニルオキシ基から選ばれるカチオン重合性を有する官能基が結合した化合物である。また、芳香環と上記カチオン重合性基との間には、適当なスペーサー部分を有していても良い。
【００２８】
【化１３】
2008145836.tif 000011
【００２９】
ただし、式（ｄ）中の−Ｘ、−Ｘ１、−Ｘ２、−Ｙ、−Ｚは、各構造単位毎にそれぞれ独立に以下に示すいずれかの基を表す。
−Ｘ，−Ｘ１，−Ｘ２：−Ｈ，−ＣＨ３，−Ｃ２Ｈ５，−ＣＨ２ＣＨ２ＣＨ３，−ＣＨ（ＣＨ３）２，−ＣＨ２ＣＨ２ＣＨ２ＣＨ３，−ＣＨ２ＣＨ（ＣＨ３）ＣＨ３，−ＣＨ（ＣＨ３）ＣＨ２ＣＨ３，−Ｃ（ＣＨ３）３，−ＯＣＨ３，−ＯＣ２Ｈ５，−ＯＣ６Ｈ５，−ＯＣＨ２Ｃ６Ｈ５，−Ｆ，−Ｃｌ，−Ｂｒ，−ＮＯ２または−ＣＮ
−Ｙ：単結合，−（ＣＨ２）ｎ−，−Ｏ−，−Ｏ−（ＣＨ２）ｎ−，−（ＣＨ２）ｎ−Ｏ−，−Ｏ−（ＣＨ２）ｎ−Ｏ−，−Ｏ−ＣＯ−，−ＣＯ−Ｏ−，−Ｏ−ＣＯ−（ＣＨ２）ｎ−，−ＣＯ−Ｏ−（ＣＨ２）ｎ−，−（ＣＨ２）ｎ−Ｏ−ＣＯ−，−（ＣＨ２）ｎ−ＣＯ−Ｏ−，−Ｏ−（ＣＨ２）ｎ−Ｏ−ＣＯ−，−Ｏ−（ＣＨ２）ｎ−ＣＯ−Ｏ−，−Ｏ−ＣＯ−（ＣＨ２）ｎ−Ｏ−，−ＣＯ−Ｏ−（ＣＨ２）ｎ−Ｏ−，−Ｏ−ＣＯ−（ＣＨ２）ｎ−Ｏ−ＣＯ−，−Ｏ−ＣＯ−（ＣＨ２）ｎ−ＣＯ−Ｏ−，−ＣＯ−Ｏ−（ＣＨ２）ｎ−Ｏ−ＣＯ−または−ＣＯ−Ｏ−（ＣＨ２）ｎ−ＣＯ−Ｏ−（ただし、ｎは１〜１２の整数を示す。）
Ｚ：  
【化１４】
2008145836.tif 000012
【００３０】
構造単位（Ｄ）の中では、カチオン重合性基もしくはカチオン重合性基を含む置換基とフェノール性水酸基あるいはカルボン酸基の結合位置は、これらの基が結合する骨格がベンゼン環の場合は１，４−の位置関係を、ナフタレン環の場合は２，６−の位置関係を、ビフェニル骨格、スチルベン骨格の場合は４，４’−の位置関係にあるものが液晶性の点から好ましい。より具体的には、４−ビニルオキシ安息香酸、４−ビニルオキシフェノール、４−ビニルオキシエトキシ安息香酸、４−ビニルオキシエトキシフェノール、４−グリシジルオキシ安息香酸、４−グリシジルオキシフェノール、４−（オキセタニルメトキシ）安息香酸、４−（オキセタニルメトキシ）フェノール、４’−ビニルオキシ−４−ビフェニルカルボン酸、４’−ビニルオキシ−４−ヒドロキシビフェニル、４’−ビニルオキシエトキシ−４−ビフェニルカルボン酸、４’−ビニルオキシエトキシ−４−ヒドロキシビフェニル、４’−グリシジルオキシ−４−ビフェニルカルボン酸、４’−グリシジルオキシ−４−ヒドロキシビフェニル、４’−オキセタニルメトキシ−４−ビフェニルカルボン酸、４’−オキセタニルメトキシ−４−ヒドロキシビフェニル、６−ビニルオキシ−２−ナフタレンカルボン酸、６−ビニルオキシ−２−ヒドロキシナフタレン、６−ビニルオキシエトキシ−２−ナフタレンカルボン酸、６−ビニルオキシエトキシ−２−ヒドロキシナフタレン、６−グリシジルオキシ−２−ナフタレンカルボン酸、６−グリシジルオキシ−２−ヒドロキシナフタレン、６−オキセタニルメトキシ−２−ナフタレンカルボン酸、６−オキセタニルメトキシ−２−ヒドロキシナフタレン、４−ビニルオキシ桂皮酸、４−ビニルオキシエトキシ桂皮酸、４−グリシジルオキシ桂皮酸、４−オキセタニルメトキシ桂皮酸、４’−ビニルオキシ−４−スチルベンカルボン酸、４’−ビニルオキシ−３’−メトキシ−４−スチルベンカルボン酸、４’−ビニルオキシ−４−ヒドロキシスチルベン、４’−ビニルオキシエトキシ−４−スチルベンカルボン酸、４’−ビニルオキシエトキシ−３’−メトキシ−４−スチルベンカルボン酸、４’−ビニルオキシエトキシ−４−ヒドロキシスチルベン、４’−グリシジルオキシ−４−スチルベンカルボン酸、４’−グリシジルオキシ−３’−メトキシ−４−スチルベンカルボン酸、４’−グリシジルオキシ−４−ヒドロキシスチルベン、４’−オキセタニルメトキシ−４−スチルベンカルボン酸、４’−オキセタニルメトキシ−３’−メトキシ−４−スチルベンカルボン酸、４’−オキセタニルメトキシ−４−ヒドロキシスチルベンなどが好ましい。
【００３１】
カチオン重合性基を有する構造単位（Ｄ）の主鎖型液晶性ポリエステルを構成する全構造単位に占める割合は、同様に構造単位（Ｄ）をカルボン酸あるいはフェノールとして仕込み組成中の重量割合で表した場合、通常１〜６０％、好ましくは５〜５０％の範囲である。１％よりも少ない場合には、配向保持能、機械的強度の向上が得られない恐れがあり、また６０％を越える場合には、結晶性が上がることにより液晶温度範囲が狭まり、どちらの場合も好ましくない。
【００３２】
（Ａ）〜（Ｄ）の各構造単位は、それぞれ１つまたは２つのカルボキシル基あるいはフェノール性水酸基を有しているが、（Ａ）〜（Ｄ）の有するカルボキシル基、フェノール性水酸基は、仕込みの段階においてそれぞれの官能基の当量の総和を概ね揃えることが望ましい。すなわち、構造単位（Ｄ）が遊離のカルボキシル基を有する単位である場合には、
（（Ａ）のモル数×２）＝（（Ｂ）のモル数×２）＋（（Ｄ）のモル数）
構造単位（Ｄ）が遊離のフェノール性水酸基を有する単位である場合には、
（（Ａ）のモル数×２）＋（（Ｄ）のモル数）＝（（Ｂ）のモル数×２）
なる関係を概ね満たすことが望ましい。この関係式から大きく外れる仕込み組成の場合には、カチオン重合に関わる単位以外のカルボン酸あるいはフェノール、もしくはそれらの誘導体が分子末端となることになり、十分なカチオン重合性が得られないばかりか、これら酸性の残基が存在することにより、プロセス上の望む段階以外で重合反応や分解反応が起きてしまうおそれがあり好ましくない。
【００３３】
主鎖型液晶性ポリエステルは、（Ａ）、（Ｂ）、（Ｃ）および（Ｄ）以外の構造単位を含有することができる。含有することができる他の構造単位としては、特に限定はなく当該分野で公知の化合物（モノマー）を使用することができる。例えば、ナフタレンジカルボン酸、ビフェニルジカルボン酸、脂肪族ジカルボン酸およびこれら化合物にハロゲン基やアルキル基を導入した化合物やビフェノール、ナフタレンジオール、脂肪族ジオールおよびこれら化合物にハロゲン基やアルキル基を導入した化合物等を挙げることができる。
【００３４】
主鎖型液晶性ポリエステルの分子量は、フェノール／テトラクロロエタン混合溶媒（質量比６０／４０）中、３０℃で測定した対数粘度ηが０．０３〜０．５０ｄｌ／ｇが好ましくより好ましくは０．０５〜０．１５ｄｌ／ｇである。ηが０．０３ｄｌ／ｇより小さい場合には、主鎖型液晶性ポリエステルの溶液粘度が低く、フィルム化する際に均一な塗膜が得られない恐れがある。また、０．５０ｄｌ／ｇより大きい場合には、液晶配向時に要する配向処理温度が高くなり、配向と架橋が同時に起こり配向性を低下させる危険性がある。本発明において、主鎖型液晶性ポリエステルの分子量制御は専ら仕込み組成により決定される。
具体的には分子両末端を封印する形で反応する１官能性モノマー、すなわち前記した構造単位（Ｄ）を導入するための化合物の、全仕込み組成における相対的な含有量により、得られる主鎖型液晶性ポリエステルの平均的な重合度（構造単位（Ａ）〜（Ｄ）の平均結合数）が決定される。したがって、所望の対数粘度を有する主鎖型液晶性ポリエステルを得るためには、仕込みモノマーの種類に応じて仕込み組成を調整する必要がある。
【００３５】
主鎖型液晶性ポリエステルの合成方法としては、通常のポリエステルを合成する際に用いられる方法を採ることができ、特に限定されるものではない。例えば、カルボン酸単位を酸クロリドやスルホン酸無水物などに活性化し、それを塩基の存在下でフェノール単位と反応させる方法（酸クロリド法）や、カルボン酸単位とフェノール単位をＤＣＣ（ジシクロヘキシルカルボジイミド）などの縮合剤を用いて直接縮合させる方法、フェノール単位をアセチル化して、これとカルボン酸単位とを溶融条件下で脱酢酸重合する方法などを用いることが出来る。ただし、溶融条件下での脱酢酸重合を用いる場合には、カチオン重合性基を有するモノマー単位が反応条件下で重合や分解反応を起こすおそれがあるため、反応条件を厳密に制御する必要がある場合が多く、場合によっては適当な保護基を用いたり、あるいは一度別な官能基を有する化合物を反応させておいてから、後でカチオン重合性基を導入するなどの方法を採ることが望ましい場合もある。また、重合反応により得られた粗主鎖型液晶性ポリエステルを、再結晶、再沈などの方法により精製してもよい。
【００３６】
このようにして得られた主鎖型液晶性ポリエステルは、ＮＭＲ（核磁気共鳴法）などの分析手段により、それぞれのモノマーがどのような比率で主鎖型液晶性ポリエステル中に存在するかを同定することができる。特に、カチオン重合性基の量比から、主鎖型液晶性ポリエステルの平均結合数を算出する事ができる。
【００３７】
前記カチオン重合性基を含む主鎖型液晶性ポリエステルに他の化合物を配合することも、本発明の範囲を超えないかぎり可能である。例えば、本発明の主鎖型液晶性ポリエステルと混和しうる本発明の主鎖型液晶性ポリエステル以外の高分子物質や各種低分子化合物等を添加しても良い。かかる低分子化合物は、液晶性を有していても有していなくとも良く、架橋性の主鎖型液晶性ポリエステルと反応できる重合性基を有していてもいなくとも良い。重合性基を有する液晶性化合物を用いることが好ましく、例えば以下のものを例示できる。
【００３８】
【化１５】
2008145836.tif 000013
【００３９】
ここで、ｎは２〜１２の整数を、また−Ｖ−および−Ｗはそれぞれ以下のいずれかの基を表す。
−Ｖ−：  単結合、−Ｏ−、−Ｏ−ＣｍＨ２ｍ−Ｏ−（ただし、ｍは２〜１２の整数）
−Ｗ：  
【化１６】
2008145836.tif 000014
【００４０】
前記の側鎖型液晶性高分子化合物としては、ポリ（メタ）アクリレート、ポリマロネート、ポリシロキサン等が挙げられ、中でも下記一般式（１）で表される反応性基を結合したポリ（メタ）アクリレートが好ましい。
【００４１】
【化１７】
2008145836.tif 000015
【００４２】
式（１）において、Ｒ１は、それぞれ独立に、水素またはメチル基を表し、Ｒ２は、それぞれ独立に、水素、メチル基、エチル基、プロピル基、ブチル基、ペンチル基、ヘキシル基、ヘプチル基、オクチル基、ノニル基、デシル基、ドデシル基、メトキシ基、エトキシ基、プロポキシ基、ブトキシ基、ペンチルオキシ基、ヘキシルオキシ基、ヘプチルオキシ基、オクチルオキシ基、デシルオキシ基、ドデシルオキシ基、シアノ基、ブロモ基、クロロ基、フルオロ基またはカルボキシル基を表し、Ｒ３は、それぞれ独立に、水素、メチル基またはエチル基を表し、Ｒ４は、炭素数１から２４までの炭化水素基または炭素数１から２４までのフルオロアルキル基を表し、Ｌ１は、それぞれ独立に、単結合、−Ｏ−、−Ｏ−ＣＯ−、−ＣＯ−Ｏ−、−ＣＨ＝ＣＨ−または−Ｃ≡Ｃ−を表し、ｐは、１から１０までの整数を表し、ｑは、０から１０までの整数を表し、ａ、ｂ、ｃ、ｄ、ｅおよびｆは、ポリマー中の各ユニットのモル比（ａ＋ｂ＋ｃ＋ｄ＋ｅ＋ｆ＝１．０、ただし、ｃ＋ｄ＋ｅ≠０である。
【００４３】
式（１）で表される側鎖型液晶性高分子化合物を構成する各成分のモル比は、ａ＋ｂ＋ｃ＋ｄ＋ｅ＋ｆ＝１．０、ｃ＋ｄ＋ｅ＝０ではなく、かつ、液晶性を示すことが必要である。この要件を満たせば各成分のモル比は任意でよいが、好ましくは、
ａは、０〜０．８０、より好ましくは、０．０５〜０．５０、
ｂは、０〜０．９０、より好ましくは、０．１０〜０．７０、
ｃは、０〜０．５０、より好ましくは、０．１０〜０．３０、
ｄは、０〜０．５０、より好ましくは、０．１０〜０．３０、
ｅは、０〜０．５０、より好ましくは、０．１０〜０．３０、
ｆは、０〜０．３０、より好ましくは、０．０１〜０．１０、である。
ただし上述のように、ｃ＋ｄ＋ｅ≠０である。
【００４４】
これらのポリ（メタ）アクリレート中の各成分は、上記の条件を満たせば、６種類の成分すべてが存在する必要もない。
また、Ｒ２は、好ましくは、水素、メチル基、ブチル基、メトキシ基、シアノ基、ブロモ基、フルオロ基であり、特に好ましくは、水素、メトキシ基、またはシアノ基であり、Ｌ１は、好ましくは、単結合、−Ｏ−、−Ｏ−ＣＯ−、−ＣＯ−Ｏ−であり、Ｒ４は、好ましくは、炭素数２、３、４、６、８、および１８の炭化水素基を表す。
さらに、一般式（１）で表される側鎖型液晶性高分子化合物は、各成分ａ〜ｆのモル比や配向形態により複屈折率が変化するが、ネマチック配向をとった場合の複屈折率は０．００１〜０．３、好ましくは０．０５〜０．２５である。
【００４５】
上記の側鎖型液晶性高分子化合物は、各成分に該当するそれぞれの（メタ）アクリル化合物の（メタ）アクリル基をラジカル重合またはアニオン重合により共重合することにより容易に合成することができる。重合条件は特に限定されるものではなく、通常の条件を採用することができる。
ラジカル重合の例としては、各成分に該当する（メタ）アクリル化合物をジメチルホルムアミド（ＤＭＦ）、ジエチレングリコールジメチルエーテルなどの溶媒に溶かし、２，２’−アゾビスイソブチロニトリル（ＡＩＢＮ）や過酸化ベンゾイル（ＢＰＯ）などを開始剤として、６０〜１２０℃で数時間反応させる方法が挙げられる。また、液晶相を安定に出現させるために、臭化銅（Ｉ）／２，２’−ビピリジル系や２，２，６，６−テトラメチルピペリジル−１−オキシル系などを開始剤としたリビングラジカル重合を行い、分子量分布を制御する方法も有効である。これらのラジカル重合は脱酸素条件下に行う必要がある。
アニオン重合の例としては、各成分に該当する（メタ）アクリル化合物をテトラヒドロフラン（ＴＨＦ）などの溶媒に溶かし、有機リチウム化合物、有機ナトリウム化合物、グリニャール試薬などの強塩基を開始剤として、反応させる方法が挙げられる。また、開始剤や反応温度を最適化することでリビングアニオン重合とし、分子量分布を制御することもできる。これらのアニオン重合は、脱水かつ脱酸素条件で行う必要がある。
【００４６】
側鎖型液晶性高分子化合物は、重量平均分子量が１，０００〜２００，０００であるものが好ましく、３，０００〜５０，０００のものが特に好ましい。この範囲外では強度が不足したり、配向性が悪化したりして好ましくない。
【００４７】
本発明に使用される液晶性組成物を構成する成分（II）は、重合性基を少なくとも２個以上有する化合物である。当該化合物は必ずしも液晶性を示す必要はない。また、重合性基としては液晶性高分子化合物の説明で述べた基から選ばれることが好ましく、反応性の観点からは同一の重合性を示す基が更に好ましい。
成分（II）の好ましい形態（構造）は、反応性基を有する低分子液晶化合物と同様な構造と前記の重合性基を有する化合物であればよく、例えば、各種のジビニル化合物、ビスアクリレート、ビスエポキシド、ジオキセタン化合物等が挙げられ、中でもオキセタニル基を２個以上結合したジオキセタン化合物やトリオキセタン化合物等が好ましい。
成分（II）の分子量は、好ましくは１００から２，０００の範囲であり、より好ましくは１５０〜１，５００であり、さらに好ましくは２００〜１，０００である。
これらの化合物は、通常の有機化学における各種の合成法を適宜組み合わせることにより容易に合成することができる。
【００４８】
好ましい化合物であるジオキセタン化合物を例に説明する。
本発明に使用されるジオキセタン化合物は、下記一般式（２）で表される化合物である。
【化１８】
2008145836.tif 000016
【００４９】
式（２）において、Ｒ５は、それぞれ独立に、水素、メチル基またはエチル基を表し、Ｌ２は、それぞれ独立に、単結合、−（ＣＨ２）ｎ−（ｎは１〜１２の整数）を表し、Ｘ１は、それぞれ独立に、単結合、−Ｏ−、−Ｏ−ＣＯ−または−ＣＯ−Ｏ−を表し、Ｍ１は式（３）または式（４）で表されるいずれかであり、式（３）および式（４）中のＰ１は、それぞれ独立に、式（５）から選ばれる基を表し、Ｐ２は式（６）から選ばれる基を表し、Ｌ３は、それぞれ独立に、単結合、−ＣＨ＝ＣＨ−、−Ｃ≡Ｃ−、−Ｏ−、−Ｏ−ＣＯ−または−ＣＯ−Ｏ−を表す。
−Ｐ１−Ｌ３−Ｐ２−Ｌ３−Ｐ１−      （３）
−Ｐ１−Ｌ３−Ｐ１−                  （４）
【化１９】
2008145836.tif 000017
【化２０】
2008145836.tif 000018
【００５０】
式（５）および（６）のＥｔはエチル基を、ｉＰｒはイソプロピル基を、ｎＢｕはノルマルブチル基を、ｔＢｕはターシャリーブチル基をそれぞれ表す。
より具体的には、Ｍ１から見て左右のオキセタニル基を結合している連結基は異なっても（非対称型）同一でも（対称型）よく、特に２つのＬ２が異なる場合や他の連結基の構造によっては液晶性を示さないこともあるが、使用には制約とならない。
一般式（２）で表される化合物は、Ｍ１、Ｌ２およびＸ１の組み合わせから多くの化合物を例示することができるが、下記の化合物等を好ましく挙げることができる。
【００５１】
【化２１】
2008145836.tif 000019
【００５２】
これらの化合物は有機化学における通常の合成方法に従って合成することができ、合成方法は特に限定されるものではない。
反応にあたっては、オキセタニル基がカチオン重合性を有するため、強い酸性条件下では、重合や開環などの副反応を起こすことを考慮して、反応条件を選ぶ必要がある。なお、オキセタニル基は類似のカチオン重合性官能基であるオキシラン基などと比べて、副反応を起こす可能性が低い。さらに、類似したアルコール、フェノール、カルボン酸などの各種化合物をつぎつぎに反応させることもあり、適宜保護基の活用を考慮してもよい。
【００５３】
より具体的な合成方法としては例えば、ヒドロキシ安息香酸を出発化合物として、例えば、ウィリアムソンのエーテル合成法等によりオキセタニル基を結合させ、次いで得られた化合物と本発明に適したジオールとを、酸クロリド法やカルボジイミドによる縮合法等を用いて結合させる方法や、逆に予めヒドロキシ安息香酸の水酸基を適当な保護基で保護し、本発明に適したジオールと縮合後、保護基を脱離させ、適当なオキセタニル基を有する化合物（オキセタン化合物）、例えばハロアルキルオキセタン等と水酸基とを反応させる方法などが挙げられる。
【００５４】
オキセタン化合物と水酸基との反応は、用いられる化合物の形態や反応性により適した反応条件を選定すればよいが、通常、反応温度は−２０℃〜１８０℃、好ましくは１０℃〜１５０℃が選ばれ、反応時間は１０分〜４８時間、好ましくは３０分〜２４時間である。これらの範囲外では反応が充分に進行しなかったり、副反応が生じたりして好ましくない。また、両者の混合割合は、水酸基１当量につき、オキセタン化合物０．８〜１．２当量が好ましい。
【００５５】
反応は、無溶媒でも可能であるが、通常は適当な溶媒下で行われる。使用される溶媒は目的とする反応を妨害しなければ特に制限はなく、例えば、ベンゼン、トルエン、キシレン等の芳香族炭化水素、ジメチルホルムアミド、ジメチルアセトアミド、Ｎ−メチルピロリドン等のアミド類、メチルエチルケトン、メチルイソブチルケトン等のケトン類、ジブチルエーテル、エチレングリコールジメチルエーテル、ジエチレングリコールジメチルエーテル等のエーテル類、酢酸エチル、安息香酸エチル等のエステル類、クロロホルム、ジクロロメタン等のハロゲン化炭化水素類やこれらの混合物が挙げられる。
【００５６】
次に、必要に応じて使用される成分（IV）、すなわち（メタ）アクリロイル基とは異なる重合性基と（メタ）アクリロイル基とを有する化合物について説明する。
前記の化合物としては、得られる液晶フィルムの、場合により次なる加工工程での加工性や接着性を向上しうる化合物が好ましく、特にオキセタニル基を有する（メタ）アクリレート類が好ましい。これらの（メタ）アクリレートとしては、下記一般式（７）、（８）および（９）で表される化合物が挙げられる。
【００５７】
【化２２】
2008145836.tif 000020
【００５８】
上記式（７）〜（９）において、Ｒ６は、それぞれ独立に、水素またはメチル基を表し、Ｒ７は、それぞれ独立に、水素、メチル基、またはエチル基を表し、Ｌ３は、それぞれ独立に、単結合、−Ｏ−、−Ｏ−ＣＯ−または−ＣＯ−Ｏ−を表し、ｍは、それぞれ独立に、１から１０までの整数であり、ｎは、それぞれ独立に、０から１０までの整数を表す。
【００５９】
これらの式（７）〜（９）に該当する具体的な化合物は種々挙げることができるが、必ずしも液晶性を有する必要はない。より具体的には、下記の化合物などが特に好ましい。
【化２３】
2008145836.tif 000021
【００６０】
これらのオキセタニル基を有する（メタ）アクリレートの合成法も特に制限されるものではなく、通常の有機化学の合成法で用いられる方法を適用することによって合成することができる。
例えば、ウィリアムソンのエーテル合成や、縮合剤を用いたエステル合成などの手段でオキセタニル基を持つ部位と（メタ）アクリロイル基を持つ部位を結合させることで、オキセタニル基と（メタ）アクリロイル基と全く反応性の異なる２つの反応性基を持つ化合物を合成することができる。ただし反応にあたっては、オキセタニル基がカチオン重合性を有するため、強い酸性条件下では、重合や開環などの副反応を起こすことを考慮して、反応条件を選ぶ必要があるが、これらの反応条件は上述の一般式（２）で表される化合物の合成で詳述した範囲から適宜選択すればよい。
【００６１】
本発明の液晶性組成物に使用される成分（III）の反応開始剤としては、光や熱によりラジカルやカチオンを発生しうる化合物であればよく、例えば有機過酸化物類や各種の光重合開始剤などが例示される。
反応開始剤は本発明の液晶性組成物を構成する成分（Ｉ）や成分（II）および必要により使用される成分（IV）に結合された重合性基の反応性に適するように適宜選択することができる。
光重合開始剤には、適当な光により開裂してラジカルを発生する光ラジカル開始剤、適当な光により開裂してカチオンを発生する光カチオン発生剤を挙げることができる。また必要によっては適当な温度に加熱されることによりカチオンを発生できる熱カチオン発生剤なども使用することができる。
【００６２】
光ラジカル開始剤としては、一般の紫外線（ＵＶ）硬化型塗料、ＵＶ接着剤、ネガ型レジスト等に使用される市販のベンゾインエーテル類、アシルホスフィンオキシド類、トリアジン誘導体類、イミダゾール誘導体類が挙げられる。
光カチオン発生剤としては、有機スルフォニウム塩系、ヨードニウム塩系、フォスフォニウム塩系などを例示することが出来る。これら化合物の対イオンとしては、アンチモネート、フォスフェート、ボレートなどが好ましく用いられる。具体的な化合物としては、Ａｒ３Ｓ＋ＳｂＦ６−、Ａｒ３Ｐ＋ＢＦ４−、Ａｒ２Ｉ＋ＰＦ６−（ただし、Ａｒはフェニル基または置換フェニル基を示す。）などが挙げられる。また、スルホン酸エステル類、トリアジン類、ジアゾメタン類、β−ケトスルホン、イミノスルホナート、ベンゾインスルホナートなども用いることができる。
また、熱カチオン発生剤としては、例えば、ベンジルスルホニウム塩類、ベンジルアンモニウム塩類、ベンジルピリジニウム塩類、ベンジルホスホニウム塩類、ヒドラジニウム塩類、カルボン酸エステル類、スルホン酸エステル類、アミンイミド類、五塩化アンチモン−塩化アセチル錯体、ジアリールヨードニウム塩−ジベンジルオキシ銅、ハロゲン化ホウ素−三級アミン付加物などを挙げることができる。
【００６３】
次に、本発明に用いる液晶性組成物について説明する。
本発明に用いる液晶性組成物は、少なくとも（Ｉ）重合性基を少なくとも１つ以上有する液晶性高分子化合物、（II）重合性基を少なくとも２個以上有する化合物および（III）反応開始剤からなり、必要に応じて（IV）（メタ）アクリロイル基と異なる重合性基と（メタ）アクリロイル基とを有する化合物を含む。
本発明において用いられる液晶性組成物は、前記の液晶性高分子化合物（Ｉ）を少なくとも１０質量％以上、好ましくは３０質量％以上、さらに好ましくは５０質量％以上含み、液晶性を示す組成物である。液晶性高分子化合物（Ｉ）の含有量が１０質量％未満では組成物中に占める前記の液晶性を示す化合物の濃度が低くなり、組成物が液晶性を示さなくなる場合があり好ましくない。
【００６４】
本発明における液晶性組成物は、前記成分（Ｉ）と成分（II）との比率を制御することによりハイブリッド配向の平均チルト角を制御するものであるが、成分（Ｉ）を構成するメソゲンや分子構造（主鎖型、側鎖型）、結合された重合性基やさらには分子量により、また成分（II）についてもその構造や重合性基などにより、同一比率であっても平均チルト角が変化するため、その比率は一概に決定できないが、通常は、質量比で成分（Ｉ）／成分（II）が１０／９０〜９５／５、好ましくは、３０／７０〜９０／１０、より好ましくは５０／５０〜８５／１５の範囲である。成分（Ｉ）の比率が１０質量％未満では、組成物が液晶性を示さない場合があり、９５質量％を超えると配向性が悪化したりして好ましくない。
【００６５】
必要により用いられる成分（IV）の本発明の液晶性組成物に占める割合は、成分（Ｉ）や成分（II）と同様にその構造や重合性基等により変化するが、通常は成分（Ｉ）と成分（II）の合計１００質量部に対して、０〜３０質量部、好ましくは０〜２０質量部、より好ましくは０〜１５質量部である。成分（IV）の量が３０質量部を越えると組成物の液晶性が消失したり得られる液晶フィルムの強度が不足したりして好ましくない。また、本発明においては、成分（IV）は必要に応じて用いればよいが、得られる液晶フィルムを他基板に転写したりする等の後加工を行う場合は添加することが好ましい。
【００６６】
さらに、反応開始剤（III）の液晶性組成物中への添加量は、当該液晶性組成物を構成する各成分（Ｉ）、（II）および（IV）の各構造や、分子量、液晶の配向条件などにより異なるため一概には言えないが、成分（Ｉ）、（II）および（IV）の合計量に対し、通常１００質量ｐｐｍ〜２０質量％、好ましくは１０００質量ｐｐｍ〜１０質量％、より好ましくは０．２質量％〜７質量％、最も好ましくは０．５質量％〜５質量％の範囲である。１００質量ｐｐｍよりも少ない場合には、反応開始剤から発生する活性種の量が十分でなく反応が進行しないおそれがあり、また２０質量％よりも多い場合には、液晶性組成物中に残存する反応開始剤の分解残存物等が多くなり着色したり、耐光性などが悪化するおそれがあるため好ましくない。
【００６７】
本発明の液晶性組成物では、前述のように液晶性高分子化合物の他に、液晶性を損なわずに混和し得る種々の化合物を含有することができる。含有することができる化合物としては、ビニル基、（メタ）アクリロイル基等のラジカル重合性基やオキセタニル基、エポキシ基、ビニルエーテル基などのカチオン重合性基を有する各種の重合性化合物、カルボキシル基、アミノ基、イソシアナート基などの反応性基を有する化合物、フィルム形成能を有する各種の高分子化合物などを配合することもできる。また、前述のように界面活性剤、消泡剤、レベリング剤などを、さらに反応性の官能基を有する低分子または高分子の液晶性化合物を用いた場合は、それぞれの官能基に適した反応開始剤や活性化剤、増感剤等を本発明の目的を逸脱しない範囲内で添加してもよい。
反応性基を有する化合物を添加した液晶性組成物は、ハイブリッド配向を実現させた後、当該反応性基を反応させるに適した条件下で反応を行わしめ、架橋や分子量増大等により、目的とする最終製品の機械強度等の向上に寄与させることもできる。
【００６８】
本発明の液晶性組成物を配向基板上に展開し、当該液晶性組成物層を配向させる配向基板としては、ポリイミド、ポリフェニレンスルフィド、ポリフェニレンオキシド、ポリエーテルケトン、ポリエチレンナフタレート、ポリエチレンテレフタレート、ポリアリレート、トリアセチルセルロース、ポリシクロオレフィン等のフィルムが例示できる。これらのフィルムは製造方法によっては、該液晶性組成物に対して充分な配向能を示し、そのまま配向基板として用いることができるものもあるが、多くはラビング、延伸、斜方蒸着、偏光照射、斜め光照射などの操作を行うことで配向能を発現もしくは強化させて用いる。またこれらの基板フィルム上に、ポリイミド、ポリビニルエーテル、ポリビニルシンナメート、ポリビニルアルコールなどの公知の配向剤からなる層を設けて、前記の配向能付与操作を行うことで配向能を発現することもできる。
【００６９】
配向基板として、光学的に等方でない、あるいは得られる液晶フィルム層が最終的に目的とする使用波長領域において不透明である、もしくは配向基板の膜厚が厚すぎて実際の使用に支障を生じるなどの問題がある場合、配向基板上に形成された形態から、配向基板と異なる基板、例えば、光学的に等方な、あるいは得られるフィルム層が最終的に目的とする使用波長領域において透明なフィルム、もしくはフィルム層を液晶セルなどに貼合するまでの間、仮に支持しておくためのフィルムに転写した形態も使用しうる。転写方法としては公知の方法を採用することができる。例えば、特開平４−５７０１７号公報や特開平５−３３３３１３号公報に記載されているように液晶フィルム層を粘着剤もしくは接着剤を介して、配向基板とは異なる基板を積層した後に、必要により当該粘着剤もしくは接着剤に硬化処理を施し、該積層体から配向基板を剥離することで液晶フィルムのみを転写する方法等を挙げることができる。
【００７０】
前記の配向基板と異なる基板としては、例えばフジタック（富士写真フィルム社製品）、コニカタック（コニカ社製品）などのトリアセチルセルロースフィルム、ＴＰＸフィルム（三井化学社製品）、アートンフィルム（ＪＳＲ社製品）、ゼオネックスフィルム（日本ゼオン社製品）、アクリプレンフィルム（三菱レーヨン社製品）などの透明フィルムや、シリコン処理を施したり、表面に易剥離層を設けたりしたポリエチレンテレフタレートフィルムなどが挙げられる。また必要によっては、偏光フィルム、偏光板、各種ガラス等に直接転写することも可能である。
【００７１】
転写に使用される粘着剤もしくは接着剤は光学グレードのものであれば特に制限はなく、例えば、アクリル系、エポキシ樹脂系、エチレン−酢酸ビニル共重合体系、ゴム系、ウレタン系およびこれらの混合物系や、熱硬化型および／または光硬化型、電子線硬化型等の各種反応性のものを挙げることができる。前記反応性のものの反応（硬化）条件は、粘・接着剤を構成する成分、粘度等や反応温度等の条件により変化するため、それぞれに適した条件を選択して行えばよい。例えば、光硬化型の場合は後述の光反応開始剤を用いた液晶性組成物の固定化の場合と同様な光源を使用し同様な照射量でよく、電子線硬化型の場合の加速電圧は、通常１０ｋＶ〜２００ｋＶ、好ましくは２０ｋＶ〜１００ｋＶである。
【００７２】
液晶性組成物を配向基板上に展開して液晶性組成物層を形成する方法としては、液晶性組成物を溶融状態で直接配向基板上に塗布する方法や、液晶性組成物の溶液を配向基板上に塗布後、塗膜を乾燥して溶媒を留去させる方法が挙げられる。
溶液の調製に用いる溶媒に関しては、本発明の液晶性組成物に使用される各種化合物を溶解でき適当な条件で留去できる溶媒であれば特に制限はなく、一般的にアセトン、メチルエチルケトン、イソホロン、シクロヘキサノンなどのケトン類、ブトキシエチルアルコール、ヘキシルオキシエチルアルコール、メトキシ−２−プロパノール、ベンジルオキシエタノールなどのエーテルアルコール類、エチレングリコールジメチルエーテル、ジエチレングリコールジメチルエーテルなどのグリコールエーテル類、酢酸エチル、乳酸エチル、γ−ブチロラクトンなどのエステル類、フェノール、クロロフェノールなどのフェノール類、Ｎ，Ｎ−ジメチルホルムアミド、Ｎ，Ｎ−ジメチルアセトアミド、Ｎ−メチルピロリドンなどのアミド類、クロロホルム、テトラクロロエタン、ジクロロベンゼンなどのハロゲン系などやこれらの混合系が好ましく用いられる。また、配向基板上に均一な塗膜を形成するために、界面活性剤、消泡剤、レベリング剤などを溶液に添加してもよい。
【００７３】
液晶性組成物を直接塗布する方法でも、溶液を塗布する方法でも、塗布方法については、塗膜の均一性が確保される方法であれば、特に限定されることはなく公知の方法を採用することができる。例えば、スピンコート法、ダイコート法、カーテンコート法、ディップコート法、ロールコート法などが挙げられる。
液晶性組成物の溶液を塗布する方法では、塗布後に溶媒を除去するための乾燥工程を入れることが好ましい。この乾燥工程は、塗膜の均一性が維持される方法であれば、特に限定されることなく公知の方法を採用することができる。例えば、ヒーター（炉）、温風吹きつけなどの方法が挙げられる。
【００７４】
塗布膜厚は、用いる液晶性組成物や得られる液晶フィルムの用途等により調整されるため一概には決められないが、乾燥後の膜厚で０．１〜２０μｍ、好ましくは０．３〜１０μｍである。または本発明の液晶性組成物は配向させることにより屈折率異方性を発現するため、塗布膜厚は単に膜厚のみで規定するだけでは必ずしも十分とは言えず、液晶の配向状態によっては見掛けのリタデーション値（＝屈折率異方性×膜厚：Δｎｄ）で規定するのが好ましいときもある。そのときのリタデーション値は１０〜１０００ｎｍ、好ましくは２０〜８００ｎｍの範囲である。膜厚および／またはリタデーション値がこの範囲外では、目的とする効果が見られない、配向が不十分になる、などして好ましくない。
【００７５】
続いて、配向基板上に形成された液晶性組成物層を、熱処理などの方法で液晶を配向させ、ハイブリッド配向を形成させた後、必要により光照射および／または加熱処理で重合性基を反応させ当該配向を固定化する。最初の熱処理では、使用した液晶性組成物の液晶相発現温度範囲内に加熱することで、該液晶性組成物が本来有する自己配向能により液晶をハイブリッド配向させる。熱処理の条件としては、用いる液晶性組成物の液晶相挙動温度（転移温度）や配向性、溶融粘度との関係等により最適条件や限界値が異なるため一概には言えないが、通常１０〜３００℃、好ましくは２０℃〜２５０℃の範囲であり、該液晶性組成物のガラス転移点（Ｔｇ）以上の温度、さらに好ましくはＴｇより１０℃以上高い温度で熱処理するのが好ましい。あまり低温では、液晶配向が充分に進行しないおそれがあり、また高温では液晶性組成物や配向基板に悪影響を与えるおそれがある。また、熱処理時間については、通常３秒〜３０分、好ましくは１０秒〜１０分の範囲である。３秒より短い熱処理時間では、液晶配向が充分に完成しないおそれがあり、また３０分を超える熱処理時間では、生産性が悪くなるため、どちらの場合も好ましくない。
【００７６】
該液晶性組成物層を上記の方法によりハイブリッド配向を形成した後、当該液晶配向状態を保ったまま液晶性組成物を組成物中に含まれる反応開始剤の機能を発現させ重合性基を反応させて配向を固定化し、機械強度を向上させたりする。
反応開始剤が光の照射により開始剤の機能を発現する場合、光照射の方法としては、用いる反応開始剤の吸収波長領域にスペクトルを有するようなメタルハライドランプ、高圧水銀灯、低圧水銀灯、キセノンランプ、アークランプ、レーザーなどの光源からの光を照射し、反応開始剤を活性化させる。１平方センチメートルあたりの照射量としては、積算照射量として通常１〜２０００ｍＪ、好ましくは１０〜１０００ｍＪの範囲である。ただし、当該反応開始剤の吸収領域と光源のスペクトルが著しく異なる場合や、液晶性組成物自身に光源波長の吸収能がある場合などはこの限りではない。これらの場合には、適当な光増感剤や、吸収波長の異なる２種以上の反応開始剤を混合して用いるなどの方法を採ることもできる。
光照射時の温度は、該液晶性組成物が液晶配向をとる温度範囲が好ましく、反応の効果を充分にあげるためには、該液晶材料のＴｇ以上の温度で光照射を行うのが好ましい。
【００７７】
以上のような工程により製造した液晶フィルムは、充分強固な膜となっている。具体的には、硬化反応等によりメソゲンが３次元的に結合され、硬化前と比べて耐熱性（液晶配向保持の上限温度）が向上するのみでなく、耐スクラッチ性、耐磨耗性、耐クラック性などの機械的強度に関しても大幅に向上する。
液晶配向が固定化された液晶性組成物層は、配向基板上に形成されたままの形態（配向基板／（配向膜）／液晶性組成物層）、配向基板上とは異なる透明基板フィルム等に液晶性組成物層を転写した形態（透明基板フィルム／（粘・接着剤層）／液晶性組成物層）、または液晶性組成物層単層形態（液晶フィルム単層）で光学フィルムとして用いることができる。光学フィルムは、その配向構造によって様々な用途があり、特に、位相差フィルム、色補償フィルム、視野角改良フィルム、円偏光フィルムとして好ましく用いられる。
【実施例】
【００７８】
以下に実施例を挙げて本発明を具体的に説明するが、本発明はこれらに限定されるものではない。なお、実施例で用いた各分析方法は以下の通りである。
【００７９】
（１）１Ｈ−ＮＭＲおよび１３Ｃ−ＮＭＲの測定
化合物を重水素化クロロホルムまたは重水素化ジメチルスルホキシドに溶解し、ＶＡＲＩＡＮ社製ＩＮＯＶＡ ４００で測定した。
（２）液晶相挙動の観察
相挙動はメトラー社製ホットステージＦＰ８２ＨＴ上で、試料を加熱しつつ、ＮＩＫＯＮ社製偏光顕微鏡  ＥＣＬＩＰＳＥＥ  Ｅ６００  ＰＯＬで観察した。
相転移温度は、Ｐｅｒｋｉｎ−Ｅｌｍｅｒ社製示差走査熱量計ＤＳＣ７により測定した。
相挙動の記載において、Ｃは結晶相を、Ｎｍはネマチック相を、Ｉｓｏは等方性液体相を表す。
（３）液晶フィルムのパラメータ測定
液晶フィルムのリタデーション値およびハイブリッド配向の平均チルト角は、王子計測機器（株）製のＫＯＢＲＡ−２１ＡＤＨを用いた。測定波長は５５０ｎｍである。  
ハイブリッド配向の平均チルト角は、−５０°から５０°までの１０°刻みのΔｎｄ値を用い、線形でチルト角が変化すると仮定したシミュレーションで求めた。
【００８０】
（４）ＧＰＣの測定
液晶性高分子化合物をテトラヒドロフランに溶解し、東ソー社製８０２０ＧＰＣシステムで、ＴＳＫ−ＧＥＬ  ＳｕｐｅｒＨ１０００、ＳｕｐｅｒＨ２０００、ＳｕｐｅｒＨ３０００、ＳｕｐｅｒＨ４０００を直列につなぎ、溶出液としてテトラヒドロフランを用いて測定した。分子量の較正にはポリスチレンスタンダードを用いた。
（５）純度（ＨＰＬＣ）分析法
Ａｇｉｌｅｎｔ社製高速液体クロマトグラフィー１１００を用いて測定した。測定条件を下に示す。
カラム：ＣＨＥＭＣＯＳＯＲＢ  ５−ＯＤＳ
移動相：水／アセトニトリル＝２０／８０（体積比）
流量：１ｍｌ／分
検出器：ＵＶ検出器（測定波長２１０ｎｍ）
（６）対数粘度の測定
ウベローデ型粘度計を用い、フェノール／テトラクロロエタン（６０／４０質量比）混合溶媒中、３０℃で測定した。
【００８１】
なお、参考例の各スキーム中の略号はそれぞれ下記を表す。
ＤＣＣ：１，３−ジシクロヘキシルカルボジイミド
ＤＭＡＰ：４−ジメチルアミノピリジン
ＤＣＭ：ジクロロメタン
ＰＰＴＳ：ピリジニウム−ｐ−トルエンスルホネート
ＴＨＦ：テトラヒドロフラン
ＤＭＦ：ジメチルホルムアミド
ＢＨＴ：２，６−ジ−ｔ−ブチル−４−メチルフェノール
【００８２】
［参考例１（オキセタニル基を持つ中間体化合物１の合成）］
スキーム１に従い、オキセタニル基を持つ中間体化合物１を合成した。
【化２４】
2008145836.tif 000022
【００８３】
［参考例２（オキセタニル基を持つ中間体化合物２の合成）］
スキーム２に従い、オキセタニル基を持つ中間体化合物２を合成した。
【化２５】
2008145836.tif 000023
【００８４】
［参考例３（アクリル化合物３の合成）］
下記スキーム３に従い、アクリル化合物３を合成した。
【化２６】
2008145836.tif 000024
【００８５】
［参考例４（アクリル化合物４の合成）］
下記スキーム４に従い、アクリル化合物４を合成した。
【化２７】
2008145836.tif 000025
【００８６】
［参考例５（アクリル化合物５の合成）］
スキーム５に従い、アクリル化合物５を合成した。
【化２８】
2008145836.tif 000026
【００８７】
［参考例６（アクリル化合物６の合成）］
スキーム６に従い、アクリル化合物６を合成した。
【化２９】
2008145836.tif 000027
【００８８】
［参考例７（アクリル化合物７の合成）］
スキーム７に従い、アクリル化合物７を合成した。
【化３０】
2008145836.tif 000028
【００８９】
［参考例８（側鎖型液晶性ポリアクリレート８の合成）］
アクリル化合物３の２．５部（以下、部の付く数値はモル比）と、アクリル化合物５の６．５部と、アクリル化合物７の０．５部と、ｎ−ブチルアクリレート（東京化成工業社製）０．５部から、２，２’−アゾビスイソブチロニトリルを開始剤、ＤＭＦを溶媒として、窒素下、８０℃、６時間、ラジカル重合を行い、メタノールに再沈して精製することで、側鎖型液晶性ポリアクリレート８を合成した。
ＧＰＣにより測定した側鎖型液晶性ポリアクリレート８の重量平均分子量は、１８，２００であった。
ＤＳＣ測定より、ガラス転移点（Ｔｇ）は６５℃であった。ホットステージ上での偏光顕微鏡観察より、Ｔｇ以上の温度でネマチック液晶相を発現し、Ｎｍ−Ｉｓｏ転移温度は２０２℃であった。
【００９０】
［参考例９（側鎖型液晶性ポリアクリレート９の合成）］
アクリル化合物４の２．５部、アクリル化合物５の５．５部およびアクリル化合物６の１．５部と、アクリル化合物７の０．５部から、２，２’−アゾビスイソブチロニトリルを開始剤、ＤＭＦを溶媒として、窒素下、７５℃、６時間、ラジカル重合を行い、メタノールに再沈して精製することで、側鎖型液晶性ポリアクリレート９を合成した。
ＧＰＣにより測定した側鎖型液晶性ポリアクリレート９の重量平均分子量は、１８，６００であった。
ＤＳＣ測定より、ガラス転移点（Ｔｇ）は６５℃であった。ホットステージ上での偏光顕微鏡観察より、Ｔｇ以上の温度でネマチック液晶相を発現し、Ｎｍ−Ｉｓｏ転移温度は１９６℃であった。
【００９１】
［参考例１０（ジオキセタン化合物１０の合成）］
スキーム１０に従い、ジオキセタン化合物１０を合成した。
【化３１】
2008145836.tif 000029
【００９２】
［参考例１１（ジオキセタン化合物１１の合成）］
下記スキーム１１に従い、ジオキセタン化合物１１を合成した。
【化３２】
2008145836.tif 000030
【００９３】
［参考例１２（主鎖型液晶性ポリエステル１２の合成）］
３−クロロメチル−３−エチルオキセタン９７．１８８ｇ（７２２ｍｍｏｌ）、テトラブチルアンモニウムブロミド（東京化成工業社製、試薬）９．７０ｇ（３０．１ｍｍｏｌ）および４−ヒドロキシ安息香酸エチル（東京化成工業社製、試薬）１００．００ｇ（６０２ｍｍｏｌ）をＮ−メチルピロリドン溶媒中１２０℃で３時間攪拌混合して反応させ、得られた反応液を水で希釈し、酢酸エチルで抽出し、溶剤を留去する事により粗４−（３−エチルオキセタン−１−イル−メトキシ）安息香酸エチルを得た。ついで該エステルに純度８５％の水酸化カリウム４３．６９ｇ（６６２ｍｍｏｌ）の水溶液を加え１００℃で４時間反応させ加水分解し、さらに９１．４０ｇ（６６２ｍｍｏｌ）の硫酸水素ナトリウム１水和物の水溶液で添加・析出させることにより、４−（３−エチルオキセタン−１−イル−メトキシ）安息香酸の粗結晶を得た。該粗結晶をアセトニトリルに溶解させ再結晶することにより、ＨＰＬＣ純度９９．５％以上の４−（３−エチルオキセタン−１−イル−メトキシ）安息香酸の結晶を得た。
【００９４】
該４−（３−エチルオキセタン−１−イル−メトキシ）安息香酸１２．００ｇ（５０．８ｍｍｏｌ）およびＮ，Ｎ−ジイソブチルエチルアミン６．５６ｇ（５０．８ｍｍｏｌ）の混合物を蒸留精製したテトラヒドロフランに溶解し、この溶液を、蒸留したメタンスルホニルクロリドのテトラヒドロフラン溶液中に０℃で滴下し、４−（３−エチルオキセタン−１−イル−メトキシ）安息香酸のメタンスルホン酸無水物を得た。ここに、テレフタル酸クロリド９．３７ｇ（４６．２ｍｍｏｌ）、メチルヒドロキノン４．３０ｇ（３４．６ｍｍｏｌ）およびカテコール３．８１ｇ（３４．６ｍｍｏｌ）を溶解させ、ついでトリエチルアミン１５．１８ｇ（１５０．０ｍｍｏｌ）、Ｎ，Ｎ−ジメチルアミノピリジン１．４１ｇ（１１．５ｍｍｏｌ）のテトラヒドロフラン溶液を滴下し、０℃で２時間、次いで６０℃に昇温してさらに４時間反応させた。その後、反応液を室温で過剰量のメタノール中に注ぎ込み、反応生成物を再沈により析出させ、洗浄、乾燥させ主鎖型液晶性ポリエステル１２を得た。得られた主鎖型液晶性ポリエステル１２は、対数粘度が０．０９０ｄＬ／ｇであり、ホットステージ上での偏光顕微鏡観察より、ガラス状態−Ｎｍ相転移温度が６８℃、Ｎｍ−Ｉｓｏ転移温度は２６８℃であった。
【００９５】
［実施例１］
参考例８で合成した側鎖型液晶性ポリアクリレート８と、参考例１０で合成したジオキセタン化合物１０の合計で１．０ｇを、それぞれ８５：１５、８０：２０、７５：２５、７０：３０（質量比）になるようにとり、９ｍｌのシクロヘキサノンに溶かし、暗所でダウケミカル社製ＵＶＩ−６９９２の５０％プロピレンカーボネート溶液（試薬）０．１０ｇを加えた後、孔径０．４５μｍのポリテトラフルオロエチレン製フィルターで濾過して液晶性組成物の溶液を調製した。
これらの溶液を、表面をレーヨン布によりラビング処理した厚み５０μｍのポリエチレンナフタレート（ＰＥＮ）フィルム「テオネックスＱ−５１」（帝人（株）製）上にスピンコート法を用いて塗布し、塗布後約６０℃の温風を緩やかに吹き付けることにより溶剤を除去し、ついでオーブン中で、１４５℃で５分加熱することにより、まず均一な液晶配向を形成させた。その後、空気雰囲気下、高圧水銀ランプにより積算照射量３００ｍＪ／ｃｍ２の紫外線光を照射した後、冷却して硬化した液晶性組成物層を得た。
【００９６】
基板として用いたＰＥＮフィルムは複屈折を持ち、光学用フィルムとして好ましくないため、得られた硬化した液晶性組成物層を紫外線硬化型アクリル接着剤ＵＶ−３４００（東亜合成（株）製）を介して、トリアセチルセルロース（ＴＡＣ）フィルムに転写して光学フィルムを得た。すなわち、ＰＥＮフィルム上の硬化した液晶性組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＮフィルムを剥離した。得られたフィルムは、剥離不良部はなかった。
得られた液晶フィルムを偏光顕微鏡下で観察すると、ディスクリネーションなどがないモノドメインの均一な液晶配向が観察された。側鎖型液晶性ポリアクリレート８と、参考例１０で合成したジオキセタン化合物１０の比率が８５：１５のときの液晶フィルムにおける平均チルト角は３３度、８０：２０のときの液晶フィルムにおける平均チルト角は３１度、７５：２５のときの液晶フィルムにおける平均チルト角は２９度、７０：３０のときの液晶フィルムにおける平均チルト角は２７度であった。平均チルト角と側鎖型液晶性ポリアクリレートとジオキセタン化合物との比率の関係を図１に示す。
【００９７】
［実施例２］
参考例９で合成した側鎖型液晶性ポリアクリレート９と、参考例１１で合成したジオキセタン化合物１１の合計で１．０ｇを、それぞれ９０：１０、８５：１５、８０：２０、７５：２５（質量比）になるようにとり、９ｍｌのシクロヘキサノンに溶かし、暗所でダウケミカル社製ＵＶＩ−６９９２の５０％プロピレンカーボネート溶液（試薬）０．１０ｇ、および参考例４で合成したアクリル化合物４の０．０５ｇを加えた後、孔径０．４５μｍのポリテトラフルオロエチレン製フィルターで濾過して液晶性組成物の溶液を調製した。
これらの溶液を、表面をレーヨン布によりラビング処理した厚み５０μｍのＰＥＮフィルム「テオネックスＱ−５１」（帝人（株）製）上にスピンコート法を用いて塗布し、塗布後約６０℃の温風を緩やかに吹き付けることにより溶剤を除去し、ついでオーブン中で、１４０℃で５分加熱することにより、まず均一な液晶配向を形成させた。その後、空気雰囲気下、高圧水銀ランプにより積算照射量３００ｍＪ／ｃｍ２の紫外線光を照射した後、冷却して硬化した液晶組成物層を得た。
【００９８】
基板として用いたＰＥＮフィルムは複屈折を持ち、光学用フィルムとして好ましくないため、得られたフィルムを紫外線硬化型アクリル接着剤ＵＶ−３４００（東亜合成（株）製）を介して、ＴＡＣフィルムに転写して光学フィルムを得た。すなわち、ＰＥＮフィルム上の硬化した液晶組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＮフィルムを剥離した。
得られた液晶フィルムを偏光顕微鏡下で観察すると、ディスクリネーションなどがないモノドメインの均一な液晶配向が観察された。側鎖型液晶性ポリアクリレート９と、参考例１１で合成したジオキセタン化合物１１の比率が９０：１０のときの液晶フィルムにおける平均チルト角は３４度、８５：１５のときの液晶フィルムにおける平均チルト角は３１度、８０：２０のときの液晶フィルムにおける平均チルト角は２８度、７５：２５のときの液晶フィルムにおける平均チルト角は２５度であった。平均チルト角と側鎖型液晶性ポリアクリレートとジオキセタン化合物との比率の関係を図２に示す。
【００９９】
［実施例３］
参考例８で合成した側鎖型液晶性ポリアクリレート８と、参考例１１で合成したジオキセタン化合物１１の合計で１．０ｇを、それぞれ８５：１５、８０：２０、７５：２５（質量比）になるようにとり、９ｍｌのシクロヘキサノンに溶かし、暗所でダウケミカル社製ＵＶＩ−６９９２の５０％プロピレンカーボネート溶液（試薬）０．１０ｇ、および参考例３で合成したアクリル化合物３の０．１０ｇを加えた後、孔径０．４５μｍのポリテトラフルオロエチレン製フィルターで濾過して液晶性組成物の溶液を調製した。
これらの溶液を、表面をレーヨン布によりラビング処理した厚み５０μｍのＰＥＮフィルム「テオネックスＱ−５１」（帝人（株）製）上にスピンコート法を用いて塗布し、塗布後約６０℃の温風を緩やかに吹き付けることにより溶剤を除去し、ついでオーブン中で、１４５℃で２分、続けて１３５℃で５分加熱することにより、まず均一な液晶配向を形成させた。その後、空気雰囲気下、高圧水銀ランプにより積算照射量３００ｍＪ／ｃｍ２の紫外線光を照射した後、冷却して硬化した液晶組成物層を得た。
【０１００】
基板として用いたＰＥＮフィルムは複屈折を持ち、光学用フィルムとして好ましくないため、得られたフィルムを紫外線硬化型アクリル接着剤ＵＶ−３４００（東亜合成（株）製）を介して、ＴＡＣフィルムに転写して光学フィルムを得た。すなわち、ＰＥＮフィルム上の硬化した液晶組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＮフィルムを剥離した。
得られた液晶フィルムを偏光顕微鏡下で観察すると、ディスクリネーションなどがないモノドメインの均一な液晶配向が観察された。側鎖型液晶性ポリアクリレート８と、参考例１１で合成したジオキセタン化合物１１の比率が８５：１５のときの液晶フィルムにおける平均チルト角は３２度、８０：２０のときの液晶フィルムにおける平均チルト角は２９度、７５：２５のときの液晶フィルムにおける平均チルト角は２２度であった。平均チルト角と側鎖型液晶性ポリアクリレートとジオキセタン化合物との比率の関係を図３に示す。
【０１０１】
［実施例４］
参考例１２で合成した主鎖型液晶性ポリエステル１２と、ジオキセタン化合物１０の合計で６．０ｇを、それぞれ９０：１０、８５：１５、８０：２０、７５：２５（質量比）になるようにとり、１５．００ｇのシクロヘキサノンに溶解させた。この溶液に、光酸発生剤「ＴＡＺ−１０６」（ミドリ化学（株）製）０．０５ｇを添加し、孔径０．４５μｍのポリテトラフロロエチレン製フィルターにより濾過して液晶性組成物の溶液を調製した。
これらの溶液を、表面をレーヨン布によりラビング処理した厚み５０μｍのポリエチレンテレフタレート（ＰＥＴ）フィルム「Ｔ−６０」（東レ（株）製）上にスピンコート法を用いて塗布し、塗布後約６０℃の温風を緩やかに吹き付けることにより溶剤を除去し、ついでオーブン中で１５０℃で５分加熱することにより、まず均一な液晶配向を形成させた。硬化した液晶性組成物層を得るため、フィルムに高圧水銀ランプにより積算照射量４５０ｍＪ／ｃｍ２の紫外線光を照射し、ついで１６０℃のオーブン中で１分熱処理を行い、硬化した液晶性組成物層を得た。
【０１０２】
基板として用いたＰＥＴフィルムは複屈折を持ち、光学用フィルムとして好ましくないため、得られたフィルムを紫外線硬化型アクリル接着剤ＵＶ−３４００（東亜合成（株）製）を介して、ＴＡＣフィルムに転写して光学フィルムを得た。すなわち、ＰＥＴフィルム上の硬化した液晶性組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＴフィルムを剥離した。得られたフィルムは剥離不良部がなかった。
得られた液晶フィルムを偏光顕微鏡下で観察すると、ディスクリネーションなどがないモノドメインの均一な液晶配向が観察された。主鎖型液晶性ポリアクリレート１２と、参考例１０で合成したジオキセタン化合物１０の比率が９０：１０のときの液晶フィルムにおける平均チルト角は２２度、８５：１５のときの液晶フィルムにおける平均チルト角は２１度、８０：２０のときの液晶フィルムにおける平均チルト角は２０度、７５：２５のときの液晶フィルムにおける平均チルト角は１９度であった。平均チルト角と主鎖型液晶ポリエステルとジオキセタン化合物との比率の関係を図４に示す。
【０１０３】
［比較例１］
参考例９で合成した側鎖型液晶性ポリアクリレート９の１．０ｇを、９ｍｌのシクロヘキサノンに溶かし、暗所でダウケミカル社製ＵＶＩ−６９９２の５０％プロピレンカーボネート溶液（試薬）０．１０ｇを加えた後、孔径０．４５μｍのポリテトラフルオロエチレン製フィルターで不溶分を濾過して液晶性組成物の溶液を調製した。
これらの溶液を、表面をレーヨン布によりラビング処理した厚み５０μｍのＰＥＮフィルム「テオネックスＱ−５１」（帝人（株）製）上にスピンコート法を用いて塗布し、塗布後約６０℃の温風を緩やかに吹き付けることにより溶剤を除去し、ついでオーブン中で、１４０℃で５分加熱することにより、まず均一な液晶配向を形成させた。その後、空気雰囲気下、高圧水銀ランプにより積算照射量３００ｍＪ／ｃｍ２の紫外線光を照射した後、冷却して硬化した液晶組成物層を得た。
【０１０４】
基板として用いたＰＥＮフィルムは複屈折を持ち、光学用フィルムとして好ましくないため、得られたフィルムを紫外線硬化型アクリル接着剤ＵＶ−３４００（東亜合成（株）製）を介して、ＴＡＣフィルムに転写して光学フィルムを得た。すなわち、ＰＥＮフィルム上の硬化した液晶組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＮフィルムを剥離した。
得られた液晶フィルムを偏光顕微鏡下で観察すると、ディスクリネーションなどがないモノドメインの均一な液晶配向が観察されたが、ホモジニアス配向しておりチルト構造を有していないことが、液晶フィルムのパラメータ測定からわかった。
【０１０５】
［比較例２］
参考例９で合成した側鎖型液晶性ポリアクリレート９と、参考例１１で合成したジオキセタン化合物１１の合計で１．０ｇを、それぞれ９０：１０、８５：１５、８０：２０、７５：２５（質量比）になるようにとり、９ｍｌのシクロヘキサノンに溶かし、暗所でダウケミカル社製ＵＶＩ−６９９２の５０％プロピレンカーボネート溶液（試薬）０．１０ｇ、および参考例４で合成したアクリル化合物４の０．３５ｇを加えた後、孔径０．４５μｍのポリテトラフルオロエチレン製フィルターで濾過して液晶性組成物の溶液を調製した。
これらの溶液を、表面をレーヨン布によりラビング処理した厚み５０μｍのＰＥＮフィルム「テオネックスＱ−５１」（帝人（株）製）上にスピンコート法を用いて塗布し、塗布後約６０℃の温風を緩やかに吹き付けることにより溶剤を除去し、ついでオーブン中で、１４０℃で５分加熱した。その後、空気雰囲気下、高圧水銀ランプにより積算照射量３００ｍＪ／ｃｍ２の紫外線光を照射した後、冷却して硬化した組成物層を得た。
【０１０６】
基板として用いたＰＥＮフィルムは複屈折を持ち、光学用フィルムとして好ましくないため、得られたフィルムを紫外線硬化型アクリル接着剤ＵＶ−３４００（東亜合成（株）製）を介して、ＴＡＣフィルムに転写して光学フィルムを得た。すなわち、ＰＥＮフィルム上の硬化した液晶組成物層の上に、紫外線硬化型アクリル接着剤ＵＶ−３４００を５μｍ厚となるように塗布し、ＴＡＣフィルムでラミネートして、ＴＡＣフィルム側から４００ｍＪ／ｃｍ２の紫外線光を照射して接着剤を硬化させた後、ＰＥＮフィルムを剥離した。
得られたフィルムをクロスニコル下で観察すると、白く光が抜けてきており、液晶配向が不十分なことがわかる。また、偏光顕微鏡下観察するとディスクリネーションが観察された。
【０１０７】
［実施例５］
実施例２の側鎖型液晶性ポリアクリレートとジオキセタン化合物を８０：２０の組成比で調整して得られた液晶フィルムを用いて半透過反射型液晶表示装置を作製した。作製した半透過反射型液晶表示装置の概略断面図を図５に示す。
第２の基板８にＡｌ等の反射率の高い材料で形成された反射電極６とＩＴＯ等の透過率の高い材料で形成された透過電極７とが設けられ、第１の基板３に対向電極４が設けられ、反射電極６及び透過電極７と対向電極４との間に正の誘電率異方性を示す液晶材料からなる液晶層５が挟持されている。第１の基板３の対向電極４が形成された側の反対面に第１の光学異方素子２（高分子延伸フィルム１３および１４からなる）及び偏光板１が設けられており、第２の基板８の反射電極６及び透過電極７が形成された面の反対側に第２の光学異方素子９（液晶フィルム１５および高分子延伸フィルム１６からなる）及び偏光板１０が設けられている。偏光板１０の背面側にはバックライト１１が設けられている。
【０１０８】
使用した液晶セル１２は、液晶材料としてＺＬＩ−１６９５（Ｍｅｒｃｋ社製）を用い、液晶層厚は反射電極領域６（反射表示部）で２．４μｍ、透過電極領域７（透過表示部）で４．８μｍとした。液晶層の基板両界面のプレチルト角は２度であり、液晶セルのΔｎｄは、反射表示部で略１５０ｎｍ、透過表示部で略３００ｎｍであった。
液晶セル１２の観察者側（図の上側）に偏光板１（厚み約１８０μｍ；住友化学（株）製ＳＱＷ−８６２）を配置し、偏光板１と液晶セル１２との間に、第１の光学異方素子２として、一軸延伸したポリカーボネートフィルムからなる高分子延伸フィルム１３及び１４を配置した。高分子延伸フィルム１３のΔｎｄは略２６８ｎｍ、高分子延伸フィルム１４のΔｎｄは略９８ｎｍであった。
また、第２の光学異方素子９として、観察者から見て液晶セル１２の後方に液晶フィルム１５及び一軸延伸したポリカーボネートフィルムからなる高分子延伸フィルム１６を配置し、更に背面に偏光板１０を配置した。用いた液晶フィルム１５はΔｎｄが１２０ｎｍ、平均チルト角が２８度であった。高分子延伸フィルム１６のΔｎｄは２７２ｎｍであった。
偏光板１及び１０の吸収軸、高分子延伸フィルム１３、１４及び１６の遅相軸、液晶セル１２の両界面のプレチルト方向、液晶フィルム１５のチルト方向は図６に記載した条件で配置した。
所定の平均チルト角を有するハイブリッドネマチック構造を持つ液晶フィルム１５を用いることにより、広い視野角特性をもち、左右、上下方向の反転特性も良好な液晶表示装置を得ることができた。
【図面の簡単な説明】
【０１０９】
【図１】実施例１で得られたジオキセタン化合物比率と平均チルト角の関係を示す図である。
【図２】実施例２で得られたジオキセタン化合物比率と平均チルト角の関係を示す図である。
【図３】実施例３で得られたジオキセタン化合物比率と平均チルト角の関係を示す図である。
【図４】実施例４で得られたジオキセタン化合物比率と平均チルト角の関係を示す図である。
【図５】実施例５で作製した液晶表示装置の概略断面模式図を示す
【図６】実施例５で作製した液晶表示装置の各層の軸配置を示す模式図である。
【図１】
2008145836.tif 000035
【図２】
2008145836.tif 000036
【図３】
2008145836.tif 000037
【図４】
2008145836.tif 000038
【図５】
2008145836.tif 000039
【図６】
2008145836.tif 000040